또한 , 실란 화합물 ( α ) 의 함유 비율 이 가교제 ( C ) 에 대하 여 10 내지 70 중량 ％ 인 것 이 바람직 하 고 , 보다 바람직 하 게 는 20 내지 50 중량 ％ 이 다 . 함유 비율 이 10 중량 ％ 보다 적 으면 , 경화 후 에 막 의 조성 이 불 균일 해 지 고 , 발전 성능 이 나빠 지 는 경향 이 있 다 . 반대 로 함유 비율 이 70 중량 ％ 보다 많 으면 , 열 충격 이나 압력 이 라고 하 는 외부 자극 에 대한 내구 성 이 저하 되 고 , 양성자 전도성 이 나빠 지 는 경우 가 있 다 .